(57)【特許請求の範囲】
【請求項１】
リチウムイオンを吸蔵放出可能な正極活物質を含む正極と、リチウムイオンを吸蔵放出可能な負極活物質を含む負極と、該正極と該負極との間に配設されたリチウムイオン伝導性を備える無機固体電解質層とを備えるリチウムイオン二次電池において、
該負極と該無機固体電解質層との間に、リチウム塩と該リチウム塩を溶解することができる有機溶媒とからなる電解液が含浸された高分子層を備え、
該高分子層を構成する高分子は、３３〜６６モル％の範囲のアクリロニトリルと、１７〜３３モル％の範囲のメタクリル酸メチルと、１７〜３３モル％の範囲の酢酸ビニルとを共重合した高分子であることを特徴とするリチウムイオン二次電池。
【請求項２】
請求項１記載のリチウムイオン二次電池において、前記リチウム塩を溶解することができる有機溶媒は、エチレンカーボネート、プロピレンカーボネート、γ−ブチロラクトン、ジエチルカーボネート、エチルメチルカーボネート、ジメチルカーボネートからなる群から選択される少なくとも１種の有機溶媒であることを特徴とするリチウム二次電池。
【発明の詳細な説明】
【技術分野】
【０００１】
本発明は、リチウムイオンが電気伝導を担うリチウムイオン二次電池に関する。
【背景技術】
【０００２】
従来、例えば、リチウムイオンを吸蔵放出可能な正極活物質を含む正極と、金属リチウム又はリチウム合金からなりリチウムイオンを活物質とする負極とを備え、該正極と該負極との間に電解質層を備えるリチウムイオン二次電池が知られている。前記従来のリチウムイオン二次電池は、前記電解質層に、リチウム塩を有機溶媒に溶解させた有機系電解液等の電解液が用いられるが、該電解液は電池から漏洩する虞がある。
【０００３】
そこで、前記電解質層として硫化物系固体電解質等のリチウムイオン伝導性を有する固体電解質を用いることが考えられる。前記リチウムイオン二次電池は、前記電解質層として前記固体電解質を用いることにより前記電解液の漏洩を避けることができる。
【０００４】
しかし、前記リチウムイオン二次電池は、前記負極と前記固体電解質との界面が固体と固体との界面であるため、リチウムイオン伝導に対する接触抵抗が大きく、このため充放電を繰り返したときに初期の放電容量を維持するサイクル性能に乏しいという問題がある。
【０００５】
前記問題を解決するために、前記負極と前記固体電解質からなる前記電解質層との間に、リチウムイオン伝導性高分子からなるバッファー層を介在させることが提案されている（例えば、特許文献１参照）。
【０００６】
特許文献１記載のリチウムイオン二次電池によれば、前記リチウムイオン伝導性高分子として、ポリオキシエチレン鎖を主鎖とするポリエーテルを用いることにより、サイクル性能を向上させることができるとされている。
【先行技術文献】
【特許文献】
【０００７】
【特許文献１】特開２０１１−１２９３１６号公報
【発明の概要】
【発明が解決しようとする課題】
【０００８】
しかしながら、特許文献１記載のリチウムイオン二次電池は、１回目の放電容量に対する１０回目の放電容量の維持率を８０％以上とすることができるに過ぎず、さらにサイクル性能を向上させることが望まれる。
【０００９】
本発明は、かかる事情に鑑み、優れたサイクル性能を備えるリチウムイオン二次電池を提供することを目的とする。
【課題を解決するための手段】
【００１０】
特許文献１記載のリチウムイオン二次電池において、十分にサイクル性能を向上させることができない理由としては、前記負極と前記バッファー層との界面又は、該バッファー層と前記固体電解質との界面が、依然としていずれも固体と固体との界面であるため、リチウムイオン伝導に対する接触抵抗が大きくなるものと考えられる。
【００１１】
そこで、前記バッファー層を構成する前記リチウムイオン伝導性高分子に前記電解液を含浸させることが考えられる。ところが、前記リチウムイオン伝導性高分子は、前記電解液に溶解してしまうとの不都合がある。
【００１２】
本発明者は、前記不都合を解消するために検討を進めた結果、互いに単結合により結合された複数の炭素原子の少なくとも１つの炭素原子にシアノ基を含む有機基が結合している構造を繰り返し単位とする高分子によれば、前記電解液に溶解することがないことを見い出し、本発明に到達した。
【００１３】
そこで、本発明は前記目的を達成するために、リチウムイオンを吸蔵放出可能な正極活物質を含む正極と、リチウムイオンを吸蔵放出可能な負極活物質を含む負極と、該正極と該負極との間に配設されたリチウムイオン伝導性を備える無機固体電解質層とを備えるリチウムイオン二次電池において、該負極と該無機固体電解質層との間に、リチウム塩と該リチウム塩を溶解することができる有機溶媒とからなる電解液が含浸された高分子層を備え、該高分子層を構成する高分子は、３３〜６６モル％の範囲のアクリロニトリルと、１７〜３３モル％の範囲のメタクリル酸メチルと、１７〜３３モル％の範囲の酢酸ビニルとを共重合した高分子であることを特徴とする。
【００１４】
本発明のリチウムイオン二次電池によれば、３３〜６６モル％の範囲のアクリロニトリルと、１７〜３３モル％の範囲のメタクリル酸メチルと、１７〜３３モル％の範囲の酢酸ビニルとを共重合した高分子により前記高分子層を構成しているので、該高分子層に前記電解液を含浸させることができる。そこで、本発明のリチウムイオン二次電池では、前記負極と前記高分子層との界面及び、該高分子層と前記無機固体電解質層との界面に前記電解液を存在させることができ、該電解液により両界面におけるリチウムイオン伝導に対する接触抵抗を低減することができる。
【００１５】
この結果、本発明のリチウムイオン二次電池によれば、充放電を繰り返したときにも初期の放電容量を維持することができ、優れたサイクル性能を得ることができる。
【００２２】
また、本発明のリチウムイオン二次電池において、前記リチウム塩を溶解することができる有機溶媒は、エチレンカーボネート、プロピレンカーボネート、γ−ブチロラクトン、ジエチルカーボネート、エチルメチルカーボネート、ジメチルカーボネートからなる群から選択される少なくとも１種の有機溶媒であることが好ましい。
【００２３】
本発明のリチウムイオン二次電池は、前記高分子に前記有機溶媒を含む電解液を含浸させたときに、該高分子が該電解液に溶解することがないので、優れたサイクル性能を得ることができる。
【図面の簡単な説明】
【００２４】
【図１】本発明のリチウムイオン二次電池の構成を示す概略的断面図。
【発明を実施するための形態】
【００２５】
次に、添付の図面を参照しながら本発明の実施の形態についてさらに詳しく説明する。
【００２６】
図１に示すように、本実施形態のリチウムイオン二次電池１は、リチウムイオンを吸蔵放出可能な正極活物質を含む正極２と、リチウムイオンを吸蔵放出可能な負極活物質を含む負極３と、正極２と負極３との間に配設された無機固体電解質層４とを備える。また、負極３と無機固体電解質層４との間には高分子層５が配設されており、高分子層５には電解液が含浸されている。
【００２７】
さらに、正極２の外側には正極集電体２ａが配設されており、負極３の外側には負極集電体３ａが配設されている。
【００２８】
正極２は、前記正極活物質と、導電助剤と、結着剤と、溶媒とを混合して調製したペーストを、ドクターブレードを用いるキャスティング法により正極集電体２ａ上に成膜した後、乾燥させて該溶媒を除去することにより形成することができる。
【００２９】
前記正極活物質としては、例えば、ＬｉＣｏＯ２、ＬｉＭｎＯ２、ＬｉＮｉＯ２等のリチウム含有複合金属酸化物、ＬｉＦｅＰＯ４、ＬｉＭｎＰＯ４等のリチウム含有リン酸化合物、Ｌｉ２ＦｅＢＯ３等のリチウム含有ホウ酸化合物、ＣｕＳ、Ｌｉ２Ｓ等の硫化物、ＦｅＦ３等のハロゲン化金属等を挙げることができる。
【００３０】
前記導電助剤としては、例えば、ケッチェンブラック、アセチレンブラック、フレーク状の銅粉末などを挙げることができ、前記結着剤としては、例えば、ポリイミド、ポリフッ化ビニリデン、スチレンブタジエンゴム等を挙げることができる。また、前記溶媒としては、例えば、蒸留水、Ｎ−メチル−２−ピロリジノン等を挙げることができる。
【００３１】
正極集電体２ａとしては、例えば、アルミニウム箔又はステンレス箔を挙げることができる。
【００３２】
負極３は、負極活物質としての金属リチウムの薄膜を負極集電体３ａに圧着させることにより形成することができる。また、負極３は、金属リチウム以外の負極活物質と、導電助剤と、結着剤と、溶媒とを混合して調製したペーストを、ドクターブレードを用いるキャスティング法により負極集電体３ａ上に成膜した後、乾燥させて該溶媒を除去することにより形成することもできる。
【００３３】
前記金属リチウム以外の負極活物質としては、例えば、リチウム合金、シリコン、スズ、シリコン又はスズを含む酸化物、シリコン又はスズの合金、カーボン等を挙げることができる。
【００３４】
前記導電助剤としては、例えば、ケッチェンブラック、アセチレンブラック、フレーク状の銅粉末などを挙げることができ、前記結着剤としては、例えば、ポリイミド、ポリフッ化ビニリデン、スチレンブタジエンゴム等を挙げることができる。また、前記溶媒としては、例えば、蒸留水、Ｎ−メチル−２−ピロリジノン等を挙げることができる。
【００３５】
負極集電体３ａとしては、例えば、銅、ステンレス等からなる箔又は板を挙げることができる。
【００３６】
無機固体電解質層４は、リチウムイオン伝導性を有する無機粒子と、結着剤と、溶媒とを混合して調製したペーストを、正極２上に塗布した後、乾燥させて該溶媒を除去することにより形成することができる。
【００３７】
前記リチウムイオン伝導性を有する無機粒子としては、例えば、化学式Ｌｉ７−ｙＬａ３−ｘＹｘＺｒ２−ｙＭｙＯ１２（式中、０≦ｘ＜３、０≦ｙ＜２であり、ＭはＮｂ又はＴａである）で表され、ガーネット型構造を備える複合金属酸化物を挙げることができる。
【００３８】
前記結着剤としては、リチウムイオン二次電池１の作動電圧において安定な、ポリエチレン、ポリプロピレン等のポリオレフィン、ポリテトラフルオロエチレン、ポリフッ化ビニリデン等のフッ素樹脂、ポリイミド、アクリル樹脂、スチレンブタジエンゴム、カルボキシメチルセルロース等を挙げることができる。前記結着剤は、単独で又は、２種以上組み合わせて用いることができる。
【００３９】
また、前記溶媒としては、例えば、蒸留水、Ｎ−メチル−２−ピロリジノン等を挙げることができる。
【００４０】
高分子層５は、互いに単結合により結合された複数の炭素原子の少なくとも１つの炭素原子にシアノ基（−ＣＮ）を含む有機基が結合し、且つ該複数の炭素原子の少なくとも１つの炭素原子にエステル結合（−ＣＯＯ−又は−ＯＣＯ−）を含む有機基が結合している構造を繰り返し単位とする高分子により構成されている。
【００４４】
前記高分子は、ビニル基にシアノ基を含む有機基が結合している構造を備えるモノマーと、ビニル基にエステル基を含む有機基が結合している構造を備えるモノマーとを付加重合により共重合させることにより得ることができる。前記付加重合は、ラジカル重合により行うことができ、該ラジカル重合は液重合、塊状重合、乳化重合、懸濁重合等により行うことができるが、重合反応物の均一性や取り扱いが容易である点から乳化重合により行うことが好ましい。
【００４５】
前記高分子において、前記繰り返し単位中で主鎖を形成する炭素原子数は４〜２０であればよく、繰り返し回数は５０〜５００であればよい。
【００４６】
また、前記高分子において、前記繰り返し単位は、シアノ基を含む有機基とエステル結合を含む有機基との合計モル数に対するシアノ基を含む有機基の割合は３３〜６６モル％の範囲である。
【００４７】
前記ビニル基にシアノ基を含む有機基が結合している構造を備えるモノマーとしては、例えば、アクリロニトリル、メタクリロニトリル、２−ブテンニトリル、３−ブテンニトリル、２−ペンテンニトリル、３−ペンテンニトリル、４−ペンテンニトリル等を挙げることができる。
【００４８】
また、前記ビニル基にエステル基を含む有機基が結合している構造を備えるモノマーとしては、例えば、メタクリル酸メチル、メタクリル酸エチル、メタクリル酸プロピル、メタクリル酸ブチル、メタクリル酸２-エチルヘキシル、メタクリル酸グリシジル、メタクリル酸シクロヘキシル、メタクリル酸フェニル、メタクリル酸イソボルニル、メタクリル酸２，２，２−トリフルオロエチル、アクリル酸メチル、アクリル酸エチル、アクリル酸プロピル、酢酸ビニル、酢酸イソプロペニル等を挙げることができる。
【００４９】
高分子層５は、前記高分子を有機溶媒に溶解して調製した高分子溶液を、ドクターブレードを用いるキャスティング法により平滑な板上に成膜した後、乾燥させて該溶媒を除去することにより高分子膜とし、該高分子膜に電解液を含浸させることにより形成することができる。
【００５０】
前記高分子膜は、前記高分子溶液を無機固体電解質層４に塗布した後、乾燥させて該溶媒を除去することにより形成してもよい。この場合には、前記高分子膜と無機固体電解質層４とが一体化した積層体を得ることができる。
【００５１】
前記高分子を溶解する有機溶媒としては、例えば、Ｎ，Ｎ−ジメチルホルムアミド、Ｎ−メチル−２−ピロリジノン、ジメチルスルホキシド、アセトニトリル等を挙げることができる。
【００５２】
前記電解液は、リチウム塩と、該リチウム塩を溶解できる有機溶媒とからなる。
【００５３】
前記リチウム塩としては、例えば、ＬｉＰＦ６、ＬｉＢＦ４、ＬｉＣｌＯ４、ＬｉＣＦ３ＳＯ３、ＬｉＮ（ＣＦ３ＳＯ２）２等を挙げることができる。
【００５４】
また、前記リチウム塩を溶解できる有機溶媒としては、エチレンカーボネート、プロピレンカーボネート、γ−ブチロラクトン等の環状エステル、ジエチルカーボネート、エチルメチルカーボネート、ジメチルカーボネート等の鎖状エステルを挙げることができる。前記リチウム塩を溶解できる有機溶媒は、それぞれ単独で用いてもよく、２種以上組み合わせて用いてもよい。
【００５５】
次に、本発明の実施例及び比較例を示す。
【実施例】
【００５６】
〔実施例１〕
本実施例では、まず、正極活物質としてのカーボンコートされたＬｉＦｅＰＯ４粉末（宝泉株式会社製、商品名：ＳＬＦＰ−ＰＤ６０）と、導電助剤としてのアセチレンブラック（電気化学株式会社製、商品名：デンカブラックＨＳ−１００）と、結着剤としてのポリフッ化ビニリデンと、溶媒としてのＮ−メチル−２−ピロリジノンとを混合し、自転・公転ミキサーで撹拌することにより、ペーストを調製した。
【００５７】
次に、前記ペーストを、ドクターブレードを用いるキャスティング法により、ステンレス箔からなる正極集電体２ａ上に成膜し、乾燥させて溶媒を除去することにより正極２を形成した。
【００５８】
次に、水酸化リチウム一水和物、酸化ランタン、酸化ジルコニウムを、Ｌｉ：Ｌａ：Ｚｒ＝７．７：３：２のモル比となるように混合し、９００℃に６時間保持した後、さらに１０５０℃に６時間保持して、化学式Ｌｉ７Ｌａ３Ｚｒ２Ｏ１２で表されガーネット型構造を備える複合金属酸化物の粒子を得た。
【００５９】
次に、前記Ｌｉ７Ｌａ３Ｚｒ２Ｏ１２の粒子と、結着剤としてのカルボキシメチルセルロース水溶液とを、Ｌｉ７Ｌａ３Ｚｒ２Ｏ１２：カルボキシメチルセルロース＝９８：２の質量比で混合し、自転・公転ミキサーで撹拌することにより、ペーストを調製した。
【００６０】
次に、前記ペーストを、ドクターブレードを用いるキャスティング法により、正極２上に塗布し、乾燥させて、化学式Ｌｉ７Ｌａ３Ｚｒ２Ｏ１２で表されガーネット型構造を備える複合金属酸化物からなる無機固体電解質層４を形成した。
【００６１】
次に、原料モノマーとして、アクリロニトリルと、メタクリル酸メチルと、酢酸ビニルとを、５０：２５：２５のモル比となるようにして混合し、原料混合液を得た。次に、前記原料混合液に、乳化剤としてのドデシル硫酸ナトリウム水溶液を加えてエマルジョンを調製し、該エマルジョンに重合開始剤としての過硫酸ナトリウム水溶液を加えて乳化重合によるラジカル重合を行い、前記原料モノマーを付加重合により共重合させた。
【００６２】
この結果、８個の炭素原子が単結合により結合している主鎖を備え、該主鎖を構成する炭素原子のうち２個の炭素原子にそれぞれ１個ずつのアクリロニトリル由来のシアノ基（−ＣＮ）と水素原子とが結合し、他の１個の炭素原子にメタクリル酸メチル由来のエステル結合を含む有機基（−ＣＯＯＣＨ３）とメチル基（−ＣＨ３）とが結合し、さらに他の１個の炭素原子に酢酸ビニル由来のエステル結合を含む有機基（−ＯＣＯＣＨ３）と水素原子とが結合し、他の４個の炭素原子にそれぞれ２個ずつの水素原子が結合している構造を繰り返し単位とする高分子が得られた。前記繰り返し単位は、シアノ基を含む有機基とエステル結合を含む有機基との合計モル数に対するシアノ基を含む有機基の割合が５０モル％となっている。
【００６３】
前記高分子を構成する繰り返し単位として、例えば、次式（１）の構成を備えるものを挙げることができる。尚、式中ｎは５０〜５００である。
【００６４】
【化１】
0006007211.tif 000002
【００６５】
次に、前記高分子をＮ，Ｎ−ジメチルホルムアミドに溶解して高分子溶液を調製し、該高分子溶液を、ドクターブレードを用いるキャスティング法により、無機固体電解質層４上に塗布し、乾燥させて、高分子膜を形成した。
【００６６】
次に、正極集電体２ａと正極２と無機固体電解質層４と前記高分子膜とからなる積層体を直径１６．５ｍｍの円形に加工し、１軸プレスにより加圧して一体化した。そして、前記積層体を、前記高分子膜が上になるようにして有底筒状のコインセル部材内に収容した。
【００６７】
次に、エチレンカーボネートとジエチルカーボネートとを３：７の体積比で混合した混合溶媒に、ＬｉＰＦ６を溶解して調製した電解液を前記高分子膜上に滴下して、該高分子膜に該電解液が含浸された高分子層５を形成した。
【００６８】
次に、負極集電体３ａとしての直径１５ｍｍのステンレスメッシュ付きスペーサに、直径１５ｍｍ、厚さ０．０５ｍｍのリチウム金属箔を貼り付けて負極３を形成した。
【００６９】
次に、高分子層５上に、負極３を、負極集電体３ａが上になるようにして配設し、前記コインセル部材の蓋部材で閉蓋し、該コインセル部材と該蓋部材とをかしめることによりリチウムイオン二次電池１を得た。
【００７０】
次に、本実施例で得られたリチウムイオン二次電池１を多チャンネル充放電試験装置（東洋システム株式会社製、商品名：ＴＯＳＣＡＴ−３０００）に装着した。次に、２５℃において、正極２と負極３との間に０．２ｍＡ／ｃｍ２の電流密度でセル電圧が３．９Ｖになるまで充電した後に、セル電圧が２．５Ｖになるまで放電する定電流充放電操作を５サイクル繰り返してエージングを行った。
【００７１】
次に、電流密度を０．５ｍＡ／ｃｍ２として、セル電圧が３．９Ｖになるまで充電した後に、セル電圧が２．５Ｖになるまで放電する定電流充放電操作を４５サイクル繰り返し、初回からの合計で５０サイクルの定電流充放電操作を行った。
【００７２】
このとき、充放電挙動が安定した１０サイクル目の放電容量に対する２０サイクル目及び５０サイクル目の放電容量維持率を算出して、サイクル性能を評価した。結果を表１に示す。
【００７３】
〔実施例２〕
本実施例では、原料モノマーとして、アクリロニトリルと、メタクリル酸メチルと、酢酸ビニルとを、３３：３３：３３のモル比となるようにして混合して、前記高分子膜を形成した以外は、実施例１と全く同一にしてリチウムイオン二次電池１を得た。
【００７４】
前記高分子膜を構成する高分子は、６個の炭素原子が単結合により結合している主鎖を備え、該主鎖を構成する炭素原子のうち１個の炭素原子に１個ずつのアクリロニトリル由来のシアノ基（−ＣＮ）と水素原子とが結合し、他の１個の炭素原子にメタクリル酸メチル由来のエステル結合を含む有機基（−ＣＯＯＣＨ３）とメチル基（−ＣＨ３）とが結合し、さらに他の１個の炭素原子に酢酸ビニル由来のエステル結合を含む有機基（−ＯＣＯＣＨ３）と水素原子とが結合し、他の３個の炭素原子にそれぞれ２個ずつの水素原子が結合している構造を繰り返し単位とする。前記繰り返し単位は、シアノ基を含む有機基とエステル結合を含む有機基との合計モル数に対するシアノ基を含む有機基の割合が３３モル％となっている。
【００７５】
前記高分子を構成する繰り返し単位として、例えば、次式（２）の構成を備えるものを挙げることができる。尚、式中ｎは５０〜５００である。
【００７６】
【化２】
0006007211.tif 000003
【００７７】
次に、本実施例で得られたリチウムイオン二次電池１を用いた以外は、実施例１と全く同一にしてサイクル性能を評価した。結果を表１に示す。
【００７８】
〔実施例３〕
本実施例では、原料モノマーとして、アクリロニトリルと、メタクリル酸メチルと、酢酸ビニルとを、６６：１７：１７のモル比となるようにして混合して、前記高分子膜を形成した以外は、実施例１と全く同一にしてリチウムイオン二次電池１を得た。
【００７９】
前記高分子膜を構成する高分子は、１２個の炭素原子が単結合により結合している主鎖を備え、該主鎖を構成する炭素原子のうち４個の炭素原子にそれぞれ１個ずつのアクリロニトリル由来のシアノ基（−ＣＮ）と水素原子とが結合し、他の１個の炭素原子にメタクリル酸メチル由来のエステル結合を含む有機基（−ＣＯＯＣＨ３）とメチル基（−ＣＨ３）とが結合し、さらに他の１個の炭素原子に酢酸ビニル由来のエステル結合を含む有機基（−ＯＣＯＣＨ３）と水素原子とが結合し、他の６個の炭素原子にそれぞれ２個ずつの水素原子が結合している構造を繰り返し単位とする。前記繰り返し単位は、シアノ基を含む有機基とエステル結合を含む有機基との合計モル数に対するシアノ基を含む有機基の割合が６６モル％となっている。
【００８０】
前記高分子を構成する繰り返し単位として、例えば、次式（３）の構成を備えるものを挙げることができる。尚、式中ｎは５０〜５００である。
【００８１】
【化３】
0006007211.tif 000004
【００８２】
次に、本実施例で得られたリチウムイオン二次電池１を用いた以外は、実施例１と全く同一にしてサイクル性能を評価した。結果を表１に示す。
【００８３】
〔実施例４〕
本実施例では、まず、実施例１と全く同一にして正極２と無機固体電解質層４とを形成し、正極集電体２ａと正極２と無機固体電解質層４とからなる積層体を直径１６．５ｍｍの円形に加工し、１軸プレスにより加圧して一体化した。そして、前記積層体を、前記高分子膜が上になるようにして有底筒状のコインセル部材内に収容した。
【００８４】
次に、実施例１と全く同一の高分子溶液を、ドクターブレードを用いるキャスティング法によりガラス基板上に塗布し乾燥させて高分子膜を形成し、該高分子膜を直径１７ｍｍの円形に加工して、正極２上に配設した。次に、実施例１と全く同一の電解液を前記高分子膜上に滴下して、該高分子膜に該電解液が含浸された高分子層５を形成した。
【００８５】
次に、実施例１と全く同一にして負極３を形成し、高分子層５上に、負極３を、負極集電体３ａが上になるようにして配設し、前記コインセル部材の蓋部材で閉蓋し、該コインセル部材と該蓋部材とをかしめることによりリチウムイオン二次電池１を得た。
【００８６】
次に、本実施例で得られたリチウムイオン二次電池１を用いた以外は、実施例１と全く同一にしてサイクル性能を評価した。結果を表１に示す。
【００８７】
〔比較例〕
本比較例では、無機固体電解質層４の上に高分子膜を配置せず、高分子層５を全く形成しなかった以外は実施例４と全く同一にしてリチウムイオン二次電池を形成した。
【００８８】
次に、本比較例で得られたリチウムイオン二次電池を用いた以外は、実施例１と全く同一にしてサイクル性能を評価した。結果を表１に示す。
【００８９】
【表１】
0006007211.tif 000005
【００９０】
表１から、負極３と無機固体電解質層４との間に電解液を含浸させた高分子層５を備える実施例１〜４のリチウムイオン二次電池によれば、放電容量維持率が２０サイクル目では１０サイクル目に対して９９％、５０サイクル目でも１０サイクル目に対して７３〜９９％であり、高分子層５を全く備えていない比較例のリチウムイオン二次電池に比較して、優れたサイクル性能を備えていることが明らかである。
【００９１】
また、高分子層５を構成する高分子の繰り返し単位において、シアノ基を含む有機基とエステル結合を含む有機基との合計モル数に対するシアノ基を含む有機基の割合が５０モル％となっている実施例１及び実施例４のリチウムイオン二次電池１によれば、放電容量維持率が５０サイクル目でも１０サイクル目に対して９９％であり、さらに優れたサイクル性能を備えていることが明らかである。
【符号の説明】
【００９２】
１…リチウムイオン二次電池、  ２…正極、  ３…負極、  ４…無機固体電解質層、  ５…高分子層。
【図１】
0006007211.tif 000006